(57)【要約】  粘着付与樹脂は、ロジン系樹脂と、融点が３５℃以上２５０℃以下であり、かつ、炭素数７以上１５以下の架橋環化合物とを含む。【特許請求の範囲】
【請求項１】
ロジン系樹脂と、
融点が３５℃以上２５０℃以下であり、かつ、炭素数７以上１５以下の架橋環化合物と
を含む
ことを特徴とする、粘着付与樹脂。
【請求項２】
前記架橋環化合物が、カンフェン、ボルネオールおよびノルボルネンからなる群から選択される少なくとも１種を含む
ことを特徴とする、請求項１に記載の粘着付与樹脂。
【請求項３】
前記ロジン系樹脂の軟化点が９５〜１６０℃である
ことを特徴とする、請求項１に記載の粘着付与樹脂。
【請求項４】
前記ロジン系樹脂が、
アクリル酸変性ロジンエステルである
ことを特徴とする、請求項１に記載の粘着付与樹脂。
【請求項５】
前記ロジン系樹脂および前記架橋環化合物の総量１００質量部に対して、
前記架橋環化合物の含有割合が、０．０１質量部以上２０質量部以下
であることを特徴とする、請求項１に記載の粘着付与樹脂。
【請求項６】
請求項１に記載の粘着付与樹脂
を含有することを特徴とする、粘着剤組成物。
【発明の詳細な説明】
【技術分野】
【０００１】
本発明は、粘着付与樹脂および粘着剤組成物に関し、詳しくは、粘着性樹脂に配合して粘着性を向上させるための粘着付与樹脂、および、その粘着付与樹脂を含有する粘着剤組成物に関する。
【背景技術】
【０００２】
従来、粘着性を向上させるために、粘着剤に粘着付与剤などの添加剤を配合することが知られている。【０００３】
そのような粘着付与剤として、具体的には、例えば、重量平均分子量２０００〜３５００、水酸基価３５〜１００ｍｇＫＯＨ／ｇであり、重量平均分子量が２６０以下の成分の含有量が１．５重量％以下である重合ロジンエステル樹脂を乳化して得られる粘着付与樹脂エマルジョンが、提案されている（例えば、下記特許文献１参照。）。
【先行技術文献】
【特許文献】
【０００４】
【特許文献１】特開２０１０−１０６２５９号公報
【発明の概要】
【発明が解決しようとする課題】
【０００５】
しかるに、上記特許文献１に記載される粘着付与樹脂エマルジョンを、粘着剤に配合した場合にも、粘着剤の粘着性が十分ではないという不具合がある。【０００６】
本発明は、粘着性の向上を図ることができる粘着付与樹脂、および、その粘着付与樹脂を含有する粘着剤組成物である。
【課題を解決するための手段】
【０００７】
本発明［１］は、ロジン系樹脂と、融点が３５℃以上２５０℃以下であり、かつ、炭素数７以上１５以下の架橋環化合物とを含む、粘着付与樹脂を含んでいる。【０００８】
本発明［２］は、前記架橋環化合物が、カンフェン、ボルネオールおよびノルボルネンからなる群から選択される少なくとも１種を含む、上記［１］に記載の粘着付与樹脂を含んでいる。【０００９】
本発明［３］は、前記ロジン系樹脂の軟化点が９５〜１６０℃である、上記［１］または［２］に記載の粘着付与樹脂を含んでいる。【００１０】
本発明［４］は、前記ロジン系樹脂が、アクリル酸変性ロジンエステルである、上記［１］〜［３］のいずれか一項に記載の粘着付与樹脂を含んでいる。【００１１】
本発明［５］は、前記ロジン系樹脂および前記架橋環化合物の総量１００質量部に対して、前記架橋環化合物の含有割合が、０．０１質量部以上２０質量部以下である、上記［１］〜［４］のいずれか一項に記載の粘着付与樹脂を含んでいる。【００１２】
本発明［６］は、上記［１］〜［５］のいずれか一項に記載の粘着付与樹脂を含有する、粘着剤組成物を含んでいる。
【発明の効果】
【００１３】
本発明の粘着付与樹脂は、上記の特定成分を含有するため、優れた粘着性を粘着剤組成物に付与することができる。【００１４】
本発明の粘着剤組成物は、本発明の粘着付与樹脂が含まれているため、粘着性に優れる。
【発明を実施するための形態】
【００１５】
本発明の粘着付与樹脂は、ロジン系樹脂と、架橋環化合物とを含有する樹脂組成物である。
【００１６】
ロジン系樹脂としては、特に制限されず、例えば、無変性ロジン（未変性ロジン）、ロジン変性体（誘導体）などが挙げられる。
【００１７】
無変性ロジンとしては、例えば、トール油ロジン（トールロジン）、ガムロジン、ウッドロジンなどが挙げられる。これら無変性ロジンは、単独使用または２種類以上併用することができる。無変性ロジンとして、好ましくは、トールロジン、ガムロジンが挙げられ、より好ましくは、ガムロジンが挙げられる。なお、ガムロジンには、産地に応じた名前で称される場合がある。ガムロジンとして、好ましくは、中国ガムロジン、ブラジルガムロジンが挙げられる。
【００１８】
ロジン変性体は、上記した無変性ロジンの変性体であって、例えば、酸変性ロジン、環構造付加ロジン、不均化ロジン、水素添加ロジン、重合ロジンなどが挙げられる。
【００１９】
これらロジン変性体は、単独使用または２種類以上併用することができる。
【００２０】
ロジン変性体として、好ましくは、酸変性ロジン、環構造付加ロジン、不均化ロジン、水素添加ロジンが挙げられ、より好ましくは、酸変性ロジン、環構造付加ロジンが挙げられ、さらに好ましくは、酸変性ロジンが挙げられる。
【００２１】
酸変性ロジンとしては、例えば、上記した無変性ロジンの、α，β−不飽和カルボン酸類による変性体が挙げられる。
【００２２】
具体的には、酸変性ロジンは、例えば、上記した無変性ロジンにα，β−不飽和カルボン酸類を公知の方法により反応させることによって、得ることができる。
【００２３】
α，β−不飽和カルボン酸類としては、例えば、α，β−不飽和カルボン酸、および、その酸無水物などが挙げられ、具体的には、例えば、フマル酸、マレイン酸、無水マレイン酸、イタコン酸、シトラコン酸、無水シトラコン酸、アクリル酸、メタクリル酸などが挙げられる。
【００２４】
これらα，β−不飽和カルボン酸類は、単独使用または２種類以上併用することができる。
【００２５】
α，β−不飽和カルボン酸類として、好ましくは、アクリル酸が挙げられる。
【００２６】
換言すれば、酸変性ロジンとして、より好ましくは、アクリル酸変性ロジンが挙げられる。
【００２７】
無変性ロジンとα，β−不飽和カルボン酸類との配合割合は、無変性ロジン１モルに対して、α，β−不飽和カルボン酸類が、例えば、１モル以下である。また、無変性ロジンとα，β−不飽和カルボン酸類との反応では、反応温度が、例えば、１５０〜３００℃であり、反応時間が、例えば、１〜２４時間である。また、この反応では、必要に応じて公知の触媒を適宜の割合で配合することもできる。
【００２８】
また、酸変性ロジンにおいて、酸変性率（無変性ロジン１００質量部に対するα，β−不飽和カルボン酸類の質量）は、例えば、１質量部以上、好ましくは、２質量部以上であり、例えば、１０質量部以下、好ましくは、９質量部以下、より好ましくは、８質量部以下である。
【００２９】
とりわけ、粘着力の向上の観点から、酸変性率（無変性ロジン１００質量部に対するα，β−不飽和カルボン酸類の質量）は、さらに好ましくは、４質量部以上、とりわけ好ましくは、６質量部以上である。
【００３０】
また、ボールタック性能の向上の観点からは、酸変性率（無変性ロジン１００質量部に対するα，β−不飽和カルボン酸類の質量）は、さらに好ましくは、６質量部以下、とりわけ好ましくは、４質量部以下である。
【００３１】
環構造付加ロジンとしては、例えば、上記した無変性ロジンの、炭素環を有する（メタ）アクリル酸エステルによる変性体が挙げられる。
【００３２】
具体的には、環構造付加ロジンは、例えば、上記した無変性ロジンに、炭素環を有する（メタ）アクリル酸エステルを、公知の方法で反応（ディールス・アルダー反応）させることによって、得ることができる。
【００３３】
炭素環を有する（メタ）アクリル酸エステルとしては、例えば、シクロプロピル（メタ）アクリレート、シクロブチル（メタ）アクリレート、シクロペンチル（メタ）アクリレート、シクロヘキシル（メタ）アクリレート、ボルニル（メタ）アクリレート、ノルボルニル（メタ）アクリレート、イソボルニル（メタ）アクリレート、アダマンチル（メタ）アクリレート、アダマンチルメチル（メタ）アクリレート、２−メチルアダマンチル（メタ）アクリレート、ジメチルアダマンチル（メタ）アクリレートなどの脂環族基を有する（メタ）アクリル酸エステル、例えば、フェニル（メタ）アクリレート、ベンジル（メタ）アクリレート、フェノキシエチル（メタ）アクリレート、フェノキシポリエチレングリコール（メタ）アクリレート、ノニルフェノキシポリエチレングリコール（メタ）アクリレート、フェノキシポリプロピレングリコール（メタ）アクリレート、ビフェニル（メタ）アクリレート、エトキシ化オルト−フェニルフェノール（メタ）アクリレートなどの芳香族基を有する（メタ）アクリル酸エステルなどが挙げられる。
【００３４】
これら炭素環を有する（メタ）アクリル酸エステルは、単独使用または２種類以上併用することができる。
【００３５】
炭素環を有する（メタ）アクリル酸エステルとして、好ましくは、脂環族基を有する（メタ）アクリル酸エステルが挙げられ、より好ましくは、イソボルニル（メタ）アクリレートが挙げられる。
【００３６】
無変性ロジンと炭素環を有する（メタ）アクリル酸エステルとの配合割合は、無変性ロジン１００質量部に対して、炭素環を有する（メタ）アクリル酸エステルが、例えば、０．１〜５０質量部である。また、無変性ロジンと炭素環を有する（メタ）アクリル酸エステルとの反応では、反応温度が、例えば、１５０〜２５０℃であり、反応時間が、例えば、０．５〜８時間である。また、この反応では、必要に応じて公知の触媒を適宜の割合で配合することもできる。
【００３７】
また、ロジン系樹脂としては、例えば、上記の無変性ロジンおよび／またはロジン変性体のエステル化物（ロジンエステル）、無変性ロジンおよび／またはロジン変性体のアミド化合物、無変性ロジンおよび／またはロジン変性体のアミン塩、無変性ロジンおよび／またはロジン変性体のフェノール変性体なども挙げられる。
【００３８】
好ましくは、上記の無変性ロジンおよび／またはロジン変性体のエステル化物（ロジンエステル）が挙げられる。
【００３９】
ロジンエステルは、上記の無変性ロジンおよび／またはロジン変性体と、多価アルコールとを、公知のエステル化法で反応させることによって、得ることができる。
【００４０】
多価アルコールとしては、例えば、エチレングリコール、プロピレングリコール、ネオペンチルグリコール、トリメチレングリコール、テトラメチレングリコール、１，３−ブタンジオール、１，６−ヘキサンジオールなどの２価アルコール、例えば、グリセリン、トリメチロールプロパン、トリメチロールエタン、トリエチロールエタンなどの３価アルコール、例えば、ペンタエリスリトールなどの４価アルコール、例えば、ジペンタエリスリトールなどの６価アルコール、例えば、トリエタノールアミン、トリプロパノールアミン、トリイソプロパノールアミン、Ｎ−イソブチルジエタノールアミン、Ｎ−ノルマルブチルジエタノールアミンなどのアミノアルコールなどが挙げられる。これら多価アルコールは、単独使用または２種類以上併用することができる。多価アルコールとして、好ましくは、３価アルコール、４価アルコール、より好ましくは、グリセリン、ペンタエリスリトールが挙げられる。
【００４１】
無変性ロジンおよび／またはロジン変性体と、多価アルコールとの配合割合は、無変性ロジンおよび／またはロジン変性体のカルボキシル基に対する、多価アルコールの水酸基のモル比（ＯＨ／ＣＯＯＨ）が、例えば、０．２〜１．４である。
【００４２】
また、無変性ロジンおよび／またはロジン変性体と、多価アルコールとの反応では、反応温度が、例えば、１５０〜３００℃であり、反応時間が、例えば、２〜３０時間である。また、この反応では、必要に応じて公知の触媒を適宜の割合で配合することもできる。
【００４３】
これらロジン系樹脂は、単独使用または２種類以上併用することができる。
【００４４】
これらロジン系樹脂としては、粘着性の向上を図る観点から、好ましくは、所定の軟化点のロジン系樹脂が選択される。
【００４５】
ロジン系樹脂の軟化点は、例えば、８０℃以上、好ましくは、９５℃以上、より好ましくは、１００℃以上、さらに好ましくは、１０５℃以上であり、例えば、２００℃以下、好ましくは、１８０℃以下である。
【００４６】
とりわけ、粘着力の向上の観点から、ロジン系樹脂の軟化点は、さらに好ましくは、１１０℃以上、とりわけ好ましくは、１３０℃以上であり、好ましくは、１８０℃以下である。
【００４７】
すなわち、ロジン樹脂の軟化点が上記範囲であれば、粘着力が向上される。そのため、例えば、ポリエチレンなどに対する粘着力などに優れた粘着付与樹脂を、得ることができる。
【００４８】
また、ボールタック性能の向上の観点から、ロジン系樹脂の軟化点は、例えば、８０℃以上、好ましくは、９５℃以上、より好ましくは、１００℃以上であり、また、例えば、２００℃以下、好ましくは、１８０℃以下、より好ましくは、１６０℃以下、さらに好ましくは、１４０℃以下、とりわけ好ましくは、１３０℃未満である。
【００４９】
すなわち、ロジン樹脂の軟化点が上記範囲であれば、ボールタック性能などに優れた粘着付与樹脂を、得ることができる。
【００５０】
なお、ロジン系樹脂の軟化点は、ＪＩＳ  Ｋ５９０２  ５．３（１９６９年）に準拠して測定される。
【００５１】
このような軟化点を有するロジン系樹脂として、粘着性の向上を図る観点から、好ましくは、無変性ロジンおよび／またはロジン変性体のエステル化物が挙げられ、より好ましくは、ロジン変性体のエステル化物が挙げられ、さらに好ましくは、酸変性ロジンのエステル化物が挙げられ、とりわけ好ましくは、アクリル酸変性ロジンのエステル化物（アクリル酸変性ロジンエステル）が挙げられる。
【００５２】
また、ロジン系樹脂の酸価は、例えば、３ｍｇＫＯＨ／ｇ以上、好ましくは、５ｍｇＫＯＨ／ｇ以上、より好ましくは、７ｍｇＫＯＨ／ｇ以上、さらに好ましくは、９ｍｇＫＯＨ／ｇ以上、とりわけ好ましくは、１０ｍｇＫＯＨ／ｇ以上であり、例えば、５００ｍｇＫＯＨ／ｇ以下、好ましくは、４００ｍｇＫＯＨ／ｇ以下、より好ましくは、３００ｍｇＫＯＨ／ｇ以下、さらに好ましくは、２００ｍｇＫＯＨ／ｇ以下、とりわけ好ましくは、１５０ｍｇＫＯＨ／ｇ以下である。
【００５３】
なお、酸価は、ＪＩＳ  Ｋ  ５９０２（２００６年）に準拠して測定される。
【００５４】
架橋環化合物は、橋架け構造を有する多環式化合物である。本発明においては、架橋環化合物として、所定の融点を有し、かつ、所定の炭素数である架橋環化合物が使用される。
【００５５】
具体的には、架橋環化合物の融点は、粘着性の観点から、３５℃以上、好ましくは、４０℃以上、より好ましくは、４５℃以上であり、２５０℃以下、好ましくは、２３０℃以下、より好ましくは、２１０℃以下である。
【００５６】
なお、融点は、ＪＩＳ  Ｋ００６４（１９９２年）に準拠して測定される。
【００５７】
また、架橋環化合物の炭素数は、粘着性の観点から、７以上、好ましくは、８以上、より好ましくは、９以上であり、１５以下、好ましくは、１３以下、より好ましくは、１１以下である。
【００５８】
このような架橋環化合物として、より具体的には、例えば、ビシクロ［２．２．１］ヘプタン構造を有する化合物、ビシクロ［２．２．２］オクタン構造を有する化合物などが挙げられる。
【００５９】
なお、ビシクロ［２．２．１］ヘプタン構造を有する化合物とは、化合物の構造の一部にビシクロ［２．２．１］ヘプタン構造を含んでいればよく、ビシクロ［２．２．１］ヘプタンがさらに別の環と縮合環を形成しているような化合物を含み、また、ビシクロ［２．２．１］ヘプタンの炭素−炭素結合が二重結合となっている化合物も含む。
【００６０】
また、ビシクロ［２．２．２］オクタン構造を有する化合物についても同様である。
【００６１】
すなわち、ビシクロ［２．２．２］オクタン構造を有する化合物とは、化合物の構造の一部にビシクロ［２．２．２］オクタン構造を含んでいればよく、ビシクロ［２．２．２］オクタンがさらに別の環と縮合環を形成しているような化合物を含み、また、ビシクロ［２．２．２］オクタンの炭素−炭素結合が二重結合となっている化合物も含む。
【００６２】
ビシクロ［２．２．１］ヘプタン構造を有する化合物としては、例えば、カンフェン（融点４５〜４６℃、炭素数１０）、ボルネオール（別名：竜脳）（融点２０８℃、炭素数１０）、Ｄ−カンフル（別名：カンファー、樟脳）（融点１７５〜１７７、炭素数１０）、ノルボルネン（別名：２−ノルボルネン）（融点４４〜４６℃、炭素数７）、（±）−カンファーキノン（融点１９７−２０３℃、炭素数１０）などの２環式のビシクロ［２．２．１］ヘプタン構造を有する化合物、例えば、ｅｎｄｏ−テトラヒドロジシクロペンタジエン（融点７５℃、炭素数１０）、ｅｘｏ−テトラヒドロジシクロペンタジエン（融点５５℃、炭素数１０）などの３環式のビシクロ［２．２．１］ヘプタン構造を有する化合物などが挙げられる。
【００６３】
ビシクロ［２．２．２］オクタン構造を有する化合物としては、例えば、パチョロール（融点５６℃、炭素数１５）などの３環式のビシクロ［２．２．２］オクタン構造を有する化合物などが挙げられる。
【００６４】
これら架橋環化合物は、単独使用または２種類以上併用することができる。
【００６５】
架橋環化合物として、粘着性の観点から、好ましくは、ビシクロ［２．２．１］ヘプタン構造を有する化合物、ビシクロ［２．２．２］オクタン構造を有する化合物が挙げられ、より好ましくは、ビシクロ［２．２．１］ヘプタン構造を有する化合物が挙げられ、さらに好ましくは、２環式のビシクロ［２．２．１］ヘプタン構造を有する化合物が挙げられ、さらに好ましくは、カンフェン、ボルネオール、ノルボルネン、Ｄ−カンフルが挙げられ、とりわけ好ましくは、カンフェン、ボルネオール、ノルボルネンが挙げられる。
【００６６】
換言すれば、架橋環化合物として、好ましくは、カンフェン、ボルネオールおよびノルボルネンからなる群から選択される少なくとも１種を含み、より好ましくは、カンフェン、ボルネオールおよびノルボルネンからなる群から選択される少なくとも１種からなる。
【００６７】
そして、粘着付与樹脂は、ロジン系樹脂と架橋環化合物とを、混合することによって調製される。
【００６８】
粘着付与樹脂において、架橋環化合物の含有割合は、優れた粘着性（粘着力および／または保持力）を得る観点から、ロジン系樹脂と架橋環化合物との総量１００質量部に対して、例えば、０．０１質量以上、好ましくは、０．１質量部以上、より好ましくは、０．５質量部以上、さらに好ましくは、１質量部以上、とりわけ好ましくは、３質量部以上であり、例えば、２０質量部以下、好ましくは、１５質量部以下、より好ましくは、１０質量部以下、さらに好ましくは、８質量部以下、とりわけ好ましくは、５．５質量部以下である。
【００６９】
架橋環化合物の含有割合が上記範囲であれば、粘着性の向上を図ることができる。
【００７０】
混合方法としては、特に制限されず、例えば、湿式混合、乾式混合などの公知の混合方法を採用することができる。
【００７１】
これにより、ロジン系樹脂と架橋環化合物との混合物（樹脂組成物）として、粘着付与樹脂が得られる。
【００７２】
そして、このようにして得られる粘着付与樹脂は、上記の特定成分を含有するため、優れた粘着性を粘着剤組成物に付与することができる。
【００７３】
また、粘着付与樹脂は、必要により、粘着付与樹脂エマルションとして調製される。
【００７４】
粘着付与樹脂エマルションは、例えば、乳化剤を用いて、粘着付与樹脂を水分散させることにより得られる。
【００７５】
乳化剤としては、特に制限されず、アニオン系乳化剤、ノニオン系乳化剤、カチオン系乳化剤などが挙げられ、これらは、単独使用または２種類以上併用することができる。
【００７６】
乳化剤として、好ましくは、アニオン系乳化剤、ノニオン系乳化剤が挙げられる。
【００７７】
アニオン系乳化剤としては、例えば、有機スルホン酸、硫酸エステルのアルカリ金属塩、アンモニウム塩などが挙げられ、より具体的には、例えば、ドデシルベンゼンスルホン酸ナトリウムなどのアルキルアリールスルホン酸塩類、例えば、ラウリル硫酸ナトリウム、オレイル硫酸ナトリウムなどのアルキル（またはアルケニル）硫酸エステル塩類、例えば、ポリオキシエチレンラウリルエーテル硫酸ナトリウム、ポリオキシエチレンオレイルエーテル硫酸ナトリウムなどのポリオキシエチレンアルキル（またはアルケニル）エーテル硫酸エステル塩類、例えば、ポリオキシエチレンノニルフェニルエーテル硫酸ナトリウム、ポリオキシエチレンスチリルフェニルエーテル硫酸ナトリウムなどのポリオキシエチレンアルキルアリールエーテル硫酸エステル塩類、例えば、モノオクチルスルホコハク酸ナトリウム、ジオクチルスルホコハク酸ナトリウム、ポリオキシエチレンラウリルスルホコハク酸２ナトリウムなどのアルキルスルホコハク酸エステル塩およびその誘導体類、例えば、アルキルジフェニルエーテルジスルホン酸ナトリウムなどのアルキルジアリールエーテルジスルホン酸塩およびその誘導体類などが挙げられる。これらは、単独使用または２種類以上併用することができる。
【００７８】
ノニオン系乳化剤としては、例えば、ポリオキシエチレンラウリルエーテル、ポリオキシエチレンオレイルエーテルなどのポリオキシエチレンアルキル（またはアルケニル）エーテル類、例えば、ポリオキシエチレンノニルフェニルエーテル、ポリオキシエチレンスチリルフェニルエーテルなどのポリオキシエチレンアルキルフェニルエーテル類、例えば、ソルビタンモノラウレート、ソルビタントリオレエートなどのソルビタン高級脂肪酸エステル類、例えば、ポリオキシエチレンソルビタンモノラウレートなどのポリオキシエチレンソルビタン高級脂肪酸エステル類、例えば、ポリオキシエチレンモノラウレート、ポリオキシエチレンモノオレエートなどのポリオキシエチレン高級脂肪酸エステル類、例えば、オレイン酸モノグリセライド、ステアリン酸モノグリセライドなどのグリセリン高級脂肪酸エステル類、例えば、ポリオキシエチレン・ポリオキシプロピレン・ブロックコポリマーなどが挙げられる。これらは、単独使用または２種類以上併用することができる。
【００７９】
また、乳化剤としては、合成高分子系乳化剤も挙げられる。合成高分子系乳化剤は、例えば、まず、重合性モノマー（例えば、スチレン、α−メチルスチレン、ビニルトルエン、（メタ）アクリル酸、マレイン酸、（メタ）アクリル酸エステル類、アクリルアマイド、酢酸ビニル、スチレンスルホン酸、イソプレンスルホン酸、ビニルスルホン酸、アリルスルホン酸、２−（メタ）アクリルアミド−２−メチルプロパンスルホン酸など、さらには、それらと共重合可能なその他のモノマーなど）を公知の方法で重合させ、次いで、得られたる重合体にアルカリ類（例えば、水酸化ナトリウム、水酸化カリウム、アンモニアなど）を添加して塩形成させ、その後、得られた塩を水に分散させることにより、水分散性重合体として得られる。
【００８０】
これら乳化剤は、単独使用または２種類以上併用することができる。
【００８１】
乳化剤の配合割合は、特に制限されないが、粘着付与樹脂１００質量部に対して、例えば、１質量部以上、好ましくは、２質量部以上であり、例えば、１０質量部以下、好ましくは、５質量部以下である。
【００８２】
そして、乳化剤を用いて粘着付与樹脂エマルションを得る方法としては、例えば、溶剤型乳化法、無溶剤型乳化法などの公知の乳化法が採用される。
【００８３】
溶剤乳化法では、まず、上記の粘着付与樹脂を有機溶剤に溶解させ、粘着付与樹脂溶液を得る。有機溶剤としては、粘着付与樹脂を溶解可能な溶剤であれば、特に制限されないが、例えば、メチレンクロライドなどの塩素系炭化水素溶剤、例えば、トルエン、キシレンなどの芳香族系炭化水素溶剤、例えば、メチルケトン、メチルイソブチルケトンなどのケトン系溶剤などが挙げられる。これらは、単独使用または２種類以上併用することができる。なお、有機溶剤と粘着付与樹脂との配合割合は、特に制限されず、目的および用途に応じて、適宜設定される。
【００８４】
そして、この方法では、得られた粘着付与樹脂溶液と、上記乳化剤および水が混合および溶解された乳化水とを混合し、粗粒子の水性エマルションを調製した後、公知の乳化分散機（例えば、各種ミキサー、コロイドミル、高圧乳化機、高圧吐出型乳化機、高剪断型乳化分散機など）を用いて微細乳化させ、その後、常圧または減圧下で加熱し、有機溶剤を除去する。これにより、粘着付与樹脂エマルションが得られる。
【００８５】
また、無溶剤乳化法では、まず、常圧または加圧下で加熱して溶融させた粘着付与樹脂を、上記の乳化水とを混合し、粗粒子の水性エマルションを調製した後、上記の乳化分散機を用いて微細乳化させる。これにより、粘着付与樹脂エマルションが得られる。
【００８６】
また、溶剤型乳化法および無溶剤型乳化法では、まず、油中水型エマルションを調製した後、水中油型エマルションに相反転させる転相乳化法を採用することもできる。
【００８７】
粘着付与樹脂エマルションの平均粒子径は、粘度を適度に保つ観点から、例えば、０．１０μｍ以上、好ましくは、０．２０μｍ以上であり、また、貯蔵安定性および機械安定性の向上を図る観点から、例えば、０．５０μｍ以下、好ましくは、０．４０μｍ以下である。
【００８８】
そして、このようにして得られる粘着付与樹脂エマルションは、上記の特定成分を含有する粘着付与樹脂を含有するため、優れた粘着性を、粘着剤組成物に付与することができる。なお、粘着付与樹脂エマルションを用いる場合、粘着剤組成物として、水系粘着剤組成物が得られる。
【００８９】
そのため、粘着付与樹脂（粘着付与樹脂エマルション中の粘着付与樹脂を含む。（以下同様））は、粘着剤組成物の製造に好適に用いられる。
【００９０】
粘着剤組成物は、例えば、粘着付与樹脂と、ベース樹脂とを含有している。
【００９１】
ベース樹脂としては、例えば、（メタ）アクリル樹脂が挙げられる。
【００９２】
（メタ）アクリル樹脂としては、公知の（メタ）アクリル樹脂を用いることができる。具体的には、（メタ）アクリル樹脂は、（メタ）アクリル酸エステルを主成分とする原料モノマーの重合体として得られる。
【００９３】
（メタ）アクリル酸エステルとしては、例えば、（メタ）アクリル酸メチル、（メタ）アクリル酸エチル、（メタ）アクリル酸ブチル、（メタ）アクリル酸ヘキシル、（メタ）アクリル酸オクチル、（メタ）アクリル酸２−エチルヘキシル、（メタ）アクリル酸グリシジル、（メタ）アクリル酸２−ヒドロキシエチル等などが挙げられる。これら（メタ）アクリル酸エステルは、単独使用または２種類以上併用することができる。
【００９４】
また、貯蔵安定性などの向上を図るため、原料モノマーに、（メタ）アクリル酸エステルと共重合可能な（メタ）アクリル酸を含有させることができる。また、必要に応じて、（メタ）アクリル酸エステルと共重合可能なその他のモノマー、例えば、酢酸ビニル、スチレンなどを含有させることができる。なお、原料モノマーの重合方法は、特に制限されず、公知の方法を採用することができる。
【００９５】
また、粘着付与樹脂として、粘着付与樹脂エマルションが用いられる場合、好ましくは、（メタ）アクリル樹脂として、（メタ）アクリル樹脂エマルションが用いられる。
【００９６】
（メタ）アクリル樹脂エマルションは、例えば、界面活性剤および水の存在下において（メタ）アクリル樹脂を合成することにより、得ることができる。界面活性剤としては、上記した乳化剤が挙げられ、単独または２種類以上併用することができる。好ましくは、アニオン系乳化剤、ノニオン系乳化剤が挙げられる。また、好ましくは、粘着付与樹脂エマルションの調製時に使用される乳化剤と同種の乳化剤が挙げられる。
【００９７】
粘着剤組成物において、粘着付与樹脂（粘着付与樹脂エマルション中の粘着付与樹脂を含む。）と（メタ）アクリル樹脂（（メタ）アクリル樹脂エマルション中の（メタ）アクリル樹脂を含む。）との質量割合は、粘着付与樹脂と（メタ）アクリル樹脂との総量１００質量部に対して、粘着付与樹脂が、例えば、５質量部以上、好ましくは、１０質量部以上、より好ましくは、１５質量部以上であり、例えば、３５質量部以下、好ましくは、３０質量部以下、より好ましくは、２５質量部以下である。
【００９８】
粘着付与樹脂と（メタ）アクリル樹脂との質量割合が上記範囲であれば、粘着力に優れる粘着剤組成物を得ることができる。
【００９９】
また、粘着剤組成物は、必要により、架橋剤を含有することができる。
【０１００】
架橋剤としては、例えば、イソシアネート系架橋剤、エポキシ系架橋剤、シリコーン系架橋剤、オキサゾリン系架橋剤、アジリジン系架橋剤、シラン系架橋剤、アルキルエーテル化メラミン系架橋剤、金属キレート系架橋剤、過酸化物などの公知の架橋剤が挙げられる。
【０１０１】
これら架橋剤は、単独使用または２種類以上併用することができる。
【０１０２】
架橋剤として、好ましくは、イソシアネート系架橋剤が挙げられる。
【０１０３】
架橋剤の配合割合は、（メタ）アクリル樹脂１００質量部に対して、例えば、０．０５質量部以上、好ましくは、０．１質量部以上であり、例えば、１５質量部以下、好ましくは、１０質量部以下である。
【０１０４】
さらに、粘着剤組成物は、必要により、公知の添加剤を含有することができる。
【０１０５】
添加剤としては、例えば、充填剤、増粘剤、発泡剤、着色剤（染料、顔料など）、酸化防止剤、耐光安定剤、耐熱安定剤、難燃剤、保護コロイド、造膜助剤などが挙げられる。
【０１０６】
これら添加剤は、単独使用または２種類以上併用することができる。
【０１０７】
添加剤の添加量および添加のタイミングは、特に制限されず、目的および用途に応じて、適宜設定される。
【０１０８】
そして、このような粘着剤組成物は、上記の粘着付与樹脂が含まれているため、粘着性に優れる。
【０１０９】
そのため、粘着剤組成物は、例えば、粘着シート、粘着フィルム、粘着紙などとして、各種産業分野において、好適に用いることができる。
【実施例】
【０１１０】
次に、本発明を、実施例および比較例に基づいて説明するが、本発明は、下記の実施例によって限定されるものではない。なお、「部」および「％」は、特に言及がない限り、質量基準である。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。【０１１１】
なお、以下において、合成例で用いられる測定方法を詳述する。【０１１２】
＜軟化点（℃）測定＞
ＪＩＳ  Ｋ５９０２  ５．３（１９６９年）に準拠し、以下の方法（Ｒ＆Ｂ（ｒｉｎｇ＆ｂａｌｌ）法）で軟化点を求めた。【０１１３】
すなわち、ビーカーにサンプル約２０ｇ入れ、できる限り低温で速やかに溶融した。【０１１４】
次いで、平らな場所に硫酸紙を置き、その上に予熱したリングを置いて、溶融したサンプルを気泡が入らないように流し込んだ。【０１１５】
次いで、サンプルを室温まで放冷した後、少し加熱した小刀またはハンダゴテで、リングの上端を含む平面より盛り上がった部分を削り取り、平らにした。【０１１６】
次いで、ビーカーに水（軟化点９０℃以上の場合は、グリセリン）を、その液面がリングの上端より５０ｍｍ上になるように取り、ボールをリングの中央に位置するように置いた。【０１１７】
次いで、軟化点測定装置を、スライダックに接続した電熱器の上に置き、加熱した。水の場合は４０℃（グリセリン浴の場合は７０℃）以上に達した後は、ストップウォッチで確認しながら、毎分５±０．５℃で昇温させた。【０１１８】
そして、サンプルが軟化し、載置したボールが支持器の仮板に接触した時の温度を、軟化点として求めた。【０１１９】
なお、温度計のメモリに関しては、０．５℃単位で読み取り、その温度で表示した。【０１２０】
また、自動軟化点測定装置を使用する場合は、０．１℃単位で表示されるので、それを読み取り、小数点第一位を四捨五入して、１℃単位で表示した。【０１２１】
なお、軟化点は、例えば、昇温および軟化点測定を自動化した自動軟化点測定装置（エレックス科学社製）などにより測定できる。ただし、サンプルの調製、液面高さの調整などは、上記に従う。【０１２２】
＜酸価（ｍｇＫＯＨ／ｇ）測定＞
ＪＩＳ  Ｋ  ５９０２（２００６年）に準拠し、サンプルを化学天秤で０．５〜０．７ｇ、１００ｍｌマイヤーに量り取り、中性溶剤（トルエン／メタノール＝２：１）に完全に溶解させるまでよく振った後、１％フェノールフタレインを約５滴加え、Ｎ／５ＫＯＨにて滴定することにより、酸価を求めた。【０１２３】
なお、滴定の終点は、測定液が、微紅色となり３０秒以内に消えなかった点とした。【０１２４】
＜ロジンエステル＞
合成例１（ロジン系樹脂Ａ：アクリル酸変性ロジンのエステル化物（軟化点１１５℃））
１Ｌフラスコに中国ガムロジン（無変性ロジン）７８０ｇを仕込み、窒素５ｍｌ／ｍｉｎを流しながら、加熱溶解させた。【０１２５】
次いで、１８０℃に到達したときに、溶融した中国ガムロジンを撹拌しながら、アクリル酸１９．５ｇ（無変性ロジン１００ｇに対して２．５ｇ）を仕込み、さらに反応させ、濁りが無くなった時点で反応終了とした。【０１２６】
これにより、アクリル酸変性ロジン８００ｇを得た。【０１２７】
その後、窒素５ｍｌ／ｍｉｎを流しながら、アクリル酸変性ロジン１００ｇを２００℃に加熱し、ペンタエリスリトール１２ｇを添加し、８〜１０時間かけて液温を２７０℃まで上げた。【０１２８】
続けて、２７０℃で１６〜２０時間エステル化反応させ、アクリル酸変性ロジンのエステル化物（ペンタエリスリトールエステル）を得た。【０１２９】
これを、ロジン系樹脂Ａとした。ロジン系樹脂Ａの軟化点は１１５℃、酸価は１８ｍｇＫＯＨ／ｇであった。【０１３０】
合成例２（ロジン系樹脂Ｂ：重合ロジンのエステル化物（軟化点１２５℃））
１Ｌ四つ口フラスコに中国ガムロジン（無変性ロジン）５００ｇを仕込み、ミネラルスピリット３８０ｇを加えて、窒素５ｍｌ／ｍｉｎを流しながら、加熱溶解させた。【０１３１】
次いで、完全に融解し、撹拌可能となったときから、１３０℃まで冷却し、塩化亜鉛触媒を５ｇ加えて、同温にて４時間反応させた。【０１３２】
次いで、０．５％重曹水にて、３回以上中和水洗し、粗重合ロジンを得た。【０１３３】
さらに、得られた粗重合ロジンを蒸留し、分解物および含有溶剤を除去することにより、重合ロジンを得た。【０１３４】
その後、窒素５ｍｌ／ｍｉｎを流しながら、重合ロジン１００ｇを２００℃に加熱し、ペンタエリスリトール１０ｇを添加し、８〜１０時間かけて液温を２７０℃まで上げた。【０１３５】
続けて、２７０℃で１６〜２０時間エステル化反応させ、重合ロジンのエステル化物（ペンタエリスリトールエステル）を得た。【０１３６】
これを、ロジン系樹脂Ｂとした。ロジン系樹脂Ｂの軟化点は１２５℃、酸価は１４ｍｇＫＯＨ／ｇであった。【０１３７】
合成例３（ロジン系樹脂Ｃ：アクリル酸変性ロジンのエステル化物（軟化点１３０℃
）
１Ｌフラスコにブラジルガムロジンとトールロジンとの混合品（ガムロジン：トールロジン＝６：４（質量比率）、無変性ロジン）７８０ｇを仕込み、窒素５ｍｌ／ｍｉｎを流しながら、加熱溶解させた。【０１３８】
次いで、１８０℃に到達したときに、溶融した中国ガムロジンを撹拌しながら、アクリル酸５０．７ｇ（無変性ロジン１００ｇに対して６．５ｇ）を仕込み、さらに反応させ、濁りが無くなった時点で反応終了とした。【０１３９】
これにより、アクリル酸変性ロジン８３０ｇを得た。【０１４０】
その後、窒素５ｍｌ／ｍｉｎを流しながら、アクリル酸変性ロジン１００ｇを２００℃に加熱し、ペンタエリスリトール１５ｇを添加し、８〜１０時間かけて液温を２７０℃まで上げた。【０１４１】
続けて、２７０℃で１６〜２０時間エステル化反応させ、アクリル酸変性ロジンのエステル化物（ペンタエリスリトールエステル）を得た。【０１４２】
これを、ロジン系樹脂Ｃとした。ロジン系樹脂Ｃの軟化点は１３０℃、酸価は１８ｍｇＫＯＨ／ｇであった。【０１４３】
合成例４（ロジン系樹脂Ｄ：アクリル酸変性ロジンのエステル化物（軟化点１５０℃））
１Ｌフラスコにブラジルガムロジンとトールロジンとの混合品（ガムロジン：トールロジン＝６：４（質量比率）、無変性ロジン）７８０ｇを仕込み、窒素５ｍｌ／ｍｉｎを流しながら、加熱溶解させた。【０１４４】
次いで、１８０℃に到達したときに、溶融した中国ガムロジンを撹拌しながら、アクリル酸６２．４ｇ（無変性ロジン１００ｇに対して８．０ｇ）を仕込み、さらに反応させ、濁りが無くなった時点で反応終了とした。【０１４５】
これにより、アクリル酸変性ロジン８４０ｇを得た。【０１４６】
その後、窒素５ｍｌ／ｍｉｎを流しながら、アクリル酸変性ロジン１００ｇを２００℃に加熱し、ペンタエリスリトール１６ｇを添加し、８〜１０時間かけて液温を２７０℃まで上げた。【０１４７】
続けて、２７０℃で１６〜２０時間エステル化反応させ、アクリル酸変性ロジンのエステル化物（ペンタエリスリトールエステル）を得た。【０１４８】
これを、ロジン系樹脂Ｄとした。ロジン系樹脂Ｄの軟化点は１５０℃、酸価は１８ｍｇＫＯＨ／ｇであった。【０１４９】
合成例５（ロジン系樹脂Ｅ：マレイン酸変性ロジンのエステル化物（軟化点１０５℃））
１Ｌフラスコに中国ガムロジン（無変性ロジン）７８０ｇを仕込み、窒素５ｍｌ／ｍｉｎを流しながら、加熱溶解させた。【０１５０】
次いで、１８０℃に到達したときに、溶融した中国ガムロジンを撹拌しながら、マレイン酸１１．６ｇ（無変性ロジン１００ｇに対して１．５ｇ）を仕込み、さらに反応させ、濁りが無くなった時点で反応終了とした。【０１５１】
これにより、マレイン酸変性ロジン７９２ｇを得た。【０１５２】
その後、窒素５ｍｌ／ｍｉｎを流しながら、マレイン酸変性ロジン１００ｇを２００℃に加熱し、グリセリン５ｇとペンタエリスリトール１１ｇを添加し、８〜１０時間かけて液温を２７０℃まで上げた。【０１５３】
続けて、２７０℃で１６〜２０時間エステル化反応させ、マレイン酸変性ロジンのエステル化物（グリセリンとペンタエリスリトールのエステル）を得た。【０１５４】
これを、ロジン系樹脂Ｅとした。ロジン系樹脂Ｅの軟化点は１０５℃、酸価は１１ｍｇＫＯＨ／ｇであった。【０１５５】
合成例６（ロジン系樹脂Ｆ：フマル酸変性ロジンのエステル化物（軟化点１０５℃））
１Ｌフラスコに中国ガムロジン（無変性ロジン）７８０ｇを仕込み、窒素５ｍｌ／ｍｉｎを流しながら、加熱溶解させた。【０１５６】
次いで、１８０℃に到達したときに、溶融した中国ガムロジンを撹拌しながら、フマル酸３５．０ｇ（無変性ロジン１００ｇに対して４．５ｇ）を仕込み、さらに反応させ、濁りが無くなった時点で反応終了とした。【０１５７】
これにより、フマル酸変性ロジン８１５ｇを得た。【０１５８】
その後、窒素５ｍｌ／ｍｉｎを流しながら、フマル酸変性ロジン１００ｇを２００℃に加熱し、グリセリン１２ｇを添加し、８〜１０時間かけて液温を２７０℃まで上げた。【０１５９】
続けて、２７０℃で１６〜２０時間エステル化反応させ、フマル酸変性ロジンのエステル化物（グリセリンエステル）を得た。【０１６０】
これを、ロジン系樹脂Ｆとした。ロジン系樹脂Ｆの軟化点は１０５℃、酸価は１７ｍｇＫＯＨ／ｇであった。【０１６１】
＜粘着付与樹脂＞
実施例１
表１に記載の配合処方に従って、ロジン系樹脂Ａと架橋環化合物とを混合し、粘着付与樹脂を得た。【０１６２】
また、得られた粘着付与樹脂と、ベース樹脂（商品名ハリアクロン３５０Ｂ、アクリル樹脂系粘着剤、ハリマ化成製）とを混合し、粘着剤組成物を得た。【０１６３】
実施例２〜１３および比較例１〜３
表１〜表３に記載の処方に変更した以外は、実施例１と同じ方法で、粘着付与樹脂および粘着剤組成物を得た。【０１６４】
なお、比較例１では、架橋環化合物を使用せずに、ロジン系樹脂を粘着付与樹脂としてとして扱った。【０１６５】
＜評価＞
（１）粘着性
粘着剤組成物を、基材としてのポリエチレンフィルム（ＰＥフィルム、２５μｍ、ＪＭＴ株式会社製、商品名ルミラーＴ６０）に、乾燥後の膜厚が２５μｍとなるよう塗工した。【０１６６】
その後、大気中１００℃にて５分間乾燥した後、表面を剥離処理された７５μｍＰＥＴフィルム（パナック株式会社製、商品名ＳＰＰＥＴ７５０１ＢＵ）でカバーし、４０℃で３日間養生して、評価シートを得た。【０１６７】
その後、評価シートをＰＥフィルムから剥離するときの粘着力と、剥離した評価シートのボールタックおよび保持力とを、ＪＩＳ  Ｚ  ０２３７（２００９年）に準拠して評価した。【０１６８】
なお、粘着力は２３℃で測定し、ボールタックは２３℃で測定し、保持力は４０℃で測定した。【０１６９】
【表１】
2019059124.tif 000002
【０１７０】
【表２】
2019059124.tif 000003
【０１７１】
【表３】
2019059124.tif 000004
【０１７２】
表中の略号の詳細を下記する。
ロジン系樹脂Ａ：合成例１で得られたアクリル酸変性ロジンのエステル化物（アクリル酸変性率２．５％／ロジン）軟化点１１５℃、酸価１８ｍｇＫＯＨ／ｇ
ロジン系樹脂Ｂ：合成例２で得られた重合ロジンのエステル化物、軟化点１２５℃、酸価１４ｍｇＫＯＨ／ｇ
ロジン系樹脂Ｃ：合成例３で得られたアクリル酸変性ロジンのエステル化物（アクリル酸変性率６．５％／ロジン）軟化点１３０℃、酸価１８ｍｇＫＯＨ／ｇ
ロジン系樹脂Ｄ：合成例４で得られたアクリル酸変性ロジンのエステル化物（アクリル酸変性率８．０％／ロジン）軟化点１５０℃、酸価１８ｍｇＫＯＨ／ｇ
ロジン系樹脂Ｅ：合成例５で得られたマレイン酸変性ロジンのエステル化物（マレイン酸変性率１．５％／ロジン）軟化点１０５℃、酸価１１ｍｇＫＯＨ／ｇ
ロジン系樹脂Ｆ：合成例６で得られたフマル酸変性ロジンのエステル化物（フマル酸変性率４．５％／ロジン）軟化点１０５℃、酸価１７ｍｇＫＯＨ／ｇ
Ｔ１００：テルペンフェノール樹脂、商品名ＹＳポリスターＴ１００、ヤスハラケミカル製
ＴＯ１０５：芳香族変性テルペン樹脂、商品名ＹＳレジンＴＯ１０５、ヤスハラケミカル製
カンフェン：架橋環化合物、Ｃ１０Ｈ１６、融点４５〜４６℃、日本テルペン化学製
ボルネオール：架橋環化合物、Ｃ１０Ｈ１８Ｏ、融点２０８℃、日本テルペン化学製
Ｄ−カンフル：架橋環化合物、Ｃ１０Ｈ１６Ｏ、融点１７５〜１７７℃、日本精化製
ノルボルネン：架橋環化合物、Ｃ７Ｈ１０、融点４５〜４８℃、東京化成工業製
（メタ）アクリル樹脂：ベースアクリル粘着剤、商品名ハリアクロン３５０Ｂ、ハリマ化成製
なお、上記発明は、本発明の例示の実施形態として提供したが、これは単なる例示に過ぎず、限定的に解釈してはならない。当該技術分野の当事者によって明らかな本発明の変形例は、後記請求の範囲に含まれる。
【産業上の利用可能性】
【０１７３】
本発明の粘着付与樹脂および粘着剤組成物は、各種産業分野の粘着シート、粘着フィルム、粘着紙などにおいて、好適に用いることができる。
【国際調査報告】
2019059124.tif 000005
2019059124.tif 000006
2019059124.tif 000007